КОМПОЗИЦИЯ НА ОСНОВЕ ОКСИДОВ ЦИРКОНИЯ, ЦЕРИЯ И ДРУГОГО РЕДКОЗЕМЕЛЬНОГО ЭЛЕМЕНТА ПРИ СНИЖЕННОЙ МАКСИМАЛЬНОЙ ТЕМПЕРАТУРЕ ВОССТАНАВЛИВАЕМОСТИ, СПОСОБ ПОЛУЧЕНИЯ И ПРИМЕНЕНИЕ В ОБЛАСТИ КАТАЛИЗА

2
1. Композиция на основе оксидов циркония, церия и по меньшей мере одного редкоземельного элемента, отличного от церия, имеющая содержание оксида церия не более 50 мас.%, отличающаяся тем, что после обжига при 1000°С в течение 6 ч она имеет максимальную температуру восстанавливаемости не более 500°С и удельную поверхность по меньшей мере 45 м/г.
2. Композиция по п.1, отличающаяся тем, что после обжига при 1000°С в течение 6 ч она имеет максимальную температуру восстанавливаемости не более 480°С.
3. Композиция по п.1, отличающаяся тем, что после обжига при 1000°С в течение 6 ч она имеет максимальную температуру восстанавливаемости не более 450°С.
2
2
4. Композиция по одному из пп.1-3, отличающаяся тем, что после обжига при 1000°С в течение 6 ч она имеет удельную поверхность по меньшей мере 50 м/г, в частности, по меньшей мере 55 м/г.
5. Композиция по одному из пп.1-3, отличающаяся тем, что она имеет содержание оксида церия от 10 до 50%.
6. Композиция по одному из пп.1-3, отличающаяся тем, что она имеет содержание оксида другого редкоземельного элемента 30%, в частности, не более 20%.
7. Композиция по одному из пп.1-3, отличающаяся тем, что редкоземельный элемент выбран из группы, содержащей иттрий, лантан, неодим, празеодим и гадолиний.
2
2
8. Композиция по одному из пп.1-3, отличающаяся тем, что после обжига при 900°С в течение 6 ч она имеет удельную поверхность по меньшей мере 60 м/г, в частности, по меньшей мере 70 м/г.
50
9. Композиция по одному из пп.1-3, отличающаяся тем, что она может быть дезагломерирована путем обработки ультразвуком, и тем, что после этой обработки она проявляет изменение среднего диаметра (d) составляющих ее частиц по меньшей мере 30%, в частности, по меньшей мере 50%.
10. Композиция по одному из пп.1-3, отличающаяся тем, что после обжига при 1100°С в течение 4 ч она имеет максимальную температуру восстанавливаемости не более 500°С.
11. Способ получения композиции по одному из предыдущих пунктов, отличающийся тем, что он содержит следующие этапы:
- (а) образуют жидкую смесь, содержащую соединения циркония, церия и другого редкоземельного элемента;
- (b) проводят непрерывную реакцию в реакторе указанной смеси с основным соединением, причем время пребывания в реакторе составляет не более 100 миллисекунд, в результате чего на выходе реактора получают осадок;
- (c) указанный осадок нагревают в водной среде, причем среда поддерживается при рН по меньшей мере 5;
- (d) в осадок, полученный на предыдущем этапе, добавляют добавку, выбранную из анионных ПАВов, неионных ПАВов, полиэтиленгликолей, карбоновых кислот и их солей и ПАВов типа этоксилатов жирных карбоксиметилированных спиртов;
- (е) полученный таким образом осадок обжигают.
12. Способ по п.11, отличающийся тем, что в качестве соединений циркония, церия и другого редкоземельного элемента используют соединение, выбранное из нитратов, сульфатов, ацетатов, хлоридов, нитрата аммония-церия.
13. Способ по п.11 или 12, отличающийся тем, что нагрев осадка на этапе (с) проводят при температуре по меньшей мере 100°С.
14. Способ по одному из пп.11 или 12, отличающийся тем, что время пребывания в реакторе составляет не более 20 мс.
15. Каталитическая система, отличающаяся тем, что она содержит композицию по одному из пп.1-10.
16. Способ очистки выхлопных газов двигателей внутреннего сгорания, отличающийся тем, что в нем используют в качестве катализатора каталитическую систему по п.15 или композицию по одному из пп.1-10.